(57)【要約】  硫酸アルミニウムから得られるアルミナ結合剤、この結合剤を製造する方法、およびこの結合剤を使用して、触媒組成物を製造する方法が開示されている。接触分解触媒組成物、特にゼオライト、場合によってはクレイ、および硫酸アルミニウムにより得られるアルミナ結合剤により結合されたマトリックス材料を含む流動接触分解触媒組成物が開示されている。【特許請求の範囲】
【請求項１】
複数の無機金属酸化物粒子と、粒子を結合し、３０未満のダビソンインデックスを有する粒状無機金属酸化物組成物を形成するのに充分な量で、硫酸アルミニウムから得られるアルミナを含む粒状組成物。
【請求項２】
硫酸アルミニウムから得られるアルミナが無機金属酸化物組成物の少なくとも５重量％を占める、請求項１に記載の組成物。
【請求項３】
無機金属酸化物がシリカ、アルミナ、シリカ−アルミナ、周期率表の新表記法の３、４、５、６、７、８、９、１０、１１、１２族から選択される遷移金属の酸化物、ゼオライト、希土類金属の酸化物、アルカリ土類金属の酸化物、およびこれらの混合物からなる群から選択される、請求項１に記載の組成物。
【請求項４】
遷移金属が鉄、亜鉛、バナジウム、およびこれらの混合物からなる群から選択される、請求項３に記載の組成物。
【請求項５】
希土類金属がセリア、イットリア、ランタナ、プラセオジミア、ネオジミア、およびこれらの混合物からなる群から選択される、請求項３に記載の組成物。
【請求項６】
アルカリ土類金属がカルシウム、マグネシウム、およびこれらの混合物からなる群から選択される、請求項３に記載の組成物。
【請求項７】
組成物が２０未満のダビソン磨減インデックス（ＤＩ）を有する、請求項１に記載の組成物。
【請求項８】
組成物が約４０から約１５０ミクロンの範囲の平均粒子サイズを有する、請求項１に記載の組成物。
【請求項９】
組成物が約６０から約１２０ミクロンの範囲の平均粒子サイズを有する、請求項８に記載の組成物。
【請求項１０】
硫酸アルミニウムから得られるアルミナが無機金属酸化物組成物の約５から約２５重量％の範囲の量で組成物中に存在する、請求項３に記載の組成物。
【請求項１１】
接触分解条件下で接触分解活性を有する少なくとも１つのゼオライトと、粒子を結合し、３０未満のダビソンインデックスを有する粒状無機金属酸化物組成物を形成するのに充分な量の、硫酸アルミニウムから得られるアルミナを含む接触分解触媒組成物。
【請求項１２】
硫酸アルミニウムから得られるアルミナが無機金属酸化物組成物の少なくとも５重量％を占める、請求項１１に記載の触媒組成物。
【請求項１３】
組成物が約４０から約１５０ミクロンの範囲の平均粒子サイズを有する、請求項１１に記載の触媒組成物。
【請求項１４】
組成物が約６０から約１２０ミクロンの範囲の平均粒子サイズを有する、請求項１３に記載の触媒組成物。
【請求項１５】
クレイを更に含む、請求項１１に記載の触媒組成物。
【請求項１６】
アルミナ、シリカ、シリカ−アルミナ、周期率表の新表記法の３、４、５、６、７、８、９、１０、１１、１２族から選択される遷移金属の酸化物、希土類金属の酸化物、アルカリ土類金属の酸化物、およびこれらの混合物からなる群から選択される少なくとも１つのマトリックス材料を更に含む、請求項１１もしくは１５に記載の組成物。
【請求項１７】
少なくとも１つのゼオライトが触媒組成物の約１０から約８０重量％を占める、請求項１１に記載の触媒組成物。
【請求項１８】
少なくとも１つのゼオライトが触媒組成物の約２０から約６５重量％を占める、請求項１７に記載の触媒組成物。
【請求項１９】
少なくとも１つのゼオライトがフォージャサイトゼオライト、モルデナイト、ベータゼオライト、ＺＳＭ−５タイプゼオライト、およびこれらの混合物からなる群から選択される、請求項１１に記載の触媒組成物。
【請求項２０】
ゼオライトがフォージャサイトゼオライトである、請求項１９に記載の触媒組成物。
【請求項２１】
ゼオライトが希土類金属イオン、アルカリ土類金属イオン、アンモニウムイオン、酸イオン、およびこれらの混合物からなる群から選択されるイオンにより部分的にイオン交換されている、請求項１１もしくは１９に記載の触媒組成物。
【請求項２２】
硫酸アルミニウムから得られるアルミナが無機金属酸化物組成物の約５から約２５重量％の範囲の量で組成物中に存在する、請求項１１に記載の触媒組成物。
【請求項２３】
ａ）複数の無機金属酸化物粒子と、最終粒状触媒組成物中で少なくとも５重量％のアルミナをもたらすのに充分な量の硫酸アルミニウムを含む水性スラリーを形成すること；
ｂ）場合によっては、スラリーをミル掛けすること；
ｃ）スラリーを噴霧乾燥して、硫酸アルミニウムにより結合された無機金属酸化物粒子を形成すること；
ｄ）場合によっては、硫酸アルミニウムで結合された金属酸化物粒子をカ焼すること；
ｅ）全部もしくは実質的に全部の硫酸イオンを除去するのに充分な時間および温度で硫酸アルミニウムで結合された金属酸化物粒子を塩基水溶液中約７から約１３のｐＨで再スラリー化すること；および
ｆ）得られる無機金属酸化物組成物を回収し、乾燥して、硫酸アルミニウムから得られるアルミナにより結合される最終の無機金属酸化物組成物を得ること
を含んでなる、少なくとも３０のダビソンインデックスを有する粒状組成物を形成する方法。
【請求項２４】
硫酸アルミニウムが最終の無機金属酸化物組成物中で約５から約２５重量％のアルミナをもたらすのに充分な量でスラリー中に存在する、請求項２３に記載の方法。
【請求項２５】
硫酸アルミニウムで結合された粒子が約１５０℃から約６００℃の範囲の温度で約２時間から約１０分間カ焼される、請求項２３に記載の方法。
【請求項２６】
再スラリー段階時の温度が約１分間から約３時間で約１℃から約１００℃の範囲である、請求項２３に記載の方法。
【請求項２７】
ａ）接触分解条件下で接触分解活性を有する少なくとも１つのゼオライト粒子と、最終触媒組成物中で少なくとも５重量％のアルミナをもたらすのに充分な量の硫酸アルミニウムを含む水性スラリーを形成すること；
ｂ）スラリーをミル掛けすること；
ｃ）ミル掛けしたスラリーを噴霧乾燥して、粒子を形成すること；
ｄ）噴霧乾燥された粒子を揮発分除去に充分な温度および時間カ焼すること；
ｅ）カ焼粒子を塩基水溶液中約７から約１３のｐＨで、全部もしくは実質的に全部の硫酸イオンを除去するのに充分な時間および温度で再スラリー化すること；
ｆ）得られる粒子を回収し、乾燥して、硫酸アルミニウムから得られる少なくとも５重量％のアルミナを含む最終触媒組成物を得ること
を含んでなる、少なくとも３０のダビソンインデックスを有する接触分解触媒組成物を形成する方法。
【請求項２８】
硫酸アルミニウムが最終触媒組成物中で硫酸アルミニウムから得られる約５から約２５重量％のアルミナをもたらすのに有意な量でスラリー中に存在する、請求項２７に記載の方法。
【請求項２９】
噴霧乾燥された粒子が約１５０℃から約６００℃の範囲の温度で約２時間から約１０分間カ焼される、請求項２７に記載の方法。
【請求項３０】
再スラリー段階時の温度が約１分間から約３時間で約１℃から約１００℃の範囲である、請求項２７に記載の方法。
【請求項３１】
少なくとも１つのゼオライトがフォージャサイトゼオライトを含む、請求項２７に記載の方法。
【請求項３２】
フォージャサイトゼオライトがＹ−タイプゼオライト、ＵＳＹゼオライト、ＲＥＵＳＹゼオライトまたはこれらの混合物からなる群から選択される、請求項３１に記載の方法。
【請求項３３】
ゼオライトが希土類金属イオン、アルカリ土類金属イオン、アンモニウムイオン、酸イオン、およびこれらの混合物からなる群から選択されるイオンにより部分的にイオン交換されている、請求項３２に記載の方法。
【請求項３４】
スラリーがクレイを更に含む、請求項２７に記載の方法。
【請求項３５】
スラリーがアルミナ、シリカ、シリカ−アルミナ、周期率表の新表記法の３、４、５、６、７、８、９、１０、１１、１２族から選択される遷移金属の酸化物、希土類金属の酸化物、アルカリ土類金属の酸化物、およびこれらの混合物からなる群から選択される少なくとも１つのマトリックス材料を更に含む、請求項２７もしくは３４に記載の方法。
【請求項３６】
炭化水素フィード原料を接触分解触媒と高められた温度で接触させ、低分子量炭化水素成分を形成し、前記分解触媒が請求項１１、１６もしくは２０の組成物を含んでなる、炭化水素フィード原料を低分子量成分に接触分解する方法。
【請求項３７】
前記接触させる段階から分解触媒を回収すること、ならびに使用済の触媒を再生域中で処理して、前記触媒を再生することを更に含んでなる、請求項３６に記載の方法。
【請求項３８】
フォージャサイトゼオライトがＹ−タイプゼオライト、ＵＳＹゼオライト、ＲＥＵＳＹゼオライトまたはこれらの混合物からなる群から選択される、請求項１９に記載の方法。
【発明の詳細な説明】
【技術分野】
【０００１】
本発明は、硫酸アルミニウムから得られるアルミナ結合剤により結合された新規な組成物、この組成物を製造する方法、およびこの組成物を使用する方法に関する。
【背景技術】
【０００２】
粒状（ｐａｒｔｉｃｕｌａｔｅ）無機組成物は触媒および触媒担体として有用であり、一般に好適な結合剤により結合された無機金属酸化物の小さなミクロスフェロイド（ｍｉｃｒｏｓｐｈｅｒｏｉｄａｌ）粒子を含んでなる。例えば、炭化水素転換触媒、例えば流動接触分解（ＦＣＣ）触媒は、通常、結合剤により結合された結晶性ゼオライト粒子と、場合によってはクレイ粒子およびマトリックス材料（例えば、アルミナ、シリカ、およびシリカ−アルミナ粒子）を含む。好適な結合剤は、包含されたシリカ、アルミナ、シリカ−アルミナ、ヒドロゲル、シリカゾル、およびアルミナゾル結合剤を有する。
【０００３】
粒状触媒組成物が種々の特許で記述、開示されている。（特許文献１）および（特許文献２）は、ゼオライト、アルミナ、クレイ、およびシリカゾル結合剤の粒子を含むゾルベースのＦＣＣ触媒を開示している。
【０００４】
（特許文献３）および（特許文献４）は、シリカ、アルミナ、およびクレイ成分を含有し、アルミナが酸により解膠された粒状触媒組成物を開示している。
【０００５】
（特許文献５）は、ゼオライト、アルミニウムクロロヒドロール（ｃｈｌｏｒｏｈｙｄｒｏｌ）結合剤、および場合によってはクレイから製造されるゼオライト含有粒状触媒を開示している。
【０００６】
（特許文献６）および（特許文献７）は、シリカアルミナヒドロゲル結合剤系により結合された粒状触媒組成物を開示している。
【先行技術文献】
【特許文献】
【０００７】
【特許文献１】米国特許第３，９５７，６８９号
【特許文献２】米国特許第５，１３５，７５６号
【特許文献３】米国特許第４，０８６，１８７号
【特許文献４】米国特許第４，２０６，０８５号
【特許文献５】米国特許第４，４５８，０２３号
【特許文献６】米国特許第４，４８０，０４７号
【特許文献７】米国特許第４，２１９，４０６号
【発明の概要】
【発明が解決しようとする課題】
【０００８】
触媒製造業者は、原材料のコストを低下することにより触媒の製造コストを低下する方法を継続的に追求している。結果として、触媒および／または触媒担体組成物として有用である、効率的でかつ経済的な組成物と、粒状無機金属酸化物組成物の製造方法に対する必要性が存在する。
【課題を解決するための手段】
【０００９】
本発明は、硫酸アルミニウムから形成されるアルミナ結合剤により結合される複数の無機金属酸化物粒子を含む経済的な粒状組成物に関する。本発明の好ましい態様においては
、粒状触媒組成物、特に流動接触分解触媒組成物が提供される。本発明の組成物は経済的であり、触媒および／または触媒担体としての使用に好適な充分な磨減（ａｔｔｒｉｔｉｏｎ）性を保持する。
【００１０】
本発明によれば、この粒状組成物は、複数の無機金属酸化物粒子と、無機金属酸化物粒子を結合し、粒状組成物を形成する機能を持つアルミナ結合剤をもたらすのに充分な量の硫酸アルミニウムを含んでなる。その後、この粒状組成物を処理して、全部もしくは実質的に全部の硫酸イオンが除去され、主に硫酸アルミニウムから得られるアルミナからなる結合剤がもたらされる。
【００１１】
本発明の粒状組成物は、好ましくは触媒組成物として有用である。本発明の更に好ましい態様においては、この粒状組成物は、一般に硫酸アルミニウムから形成されるアルミナ結合剤により結合された、ゼオライト、クレイ、および場合によってはマトリックス材料の粒子を含む流動接触分解（ＦＣＣ）触媒組成物である。有利なこととしては、本発明のＦＣＣ触媒組成物は、慣用の源、例えばアルミニウムクロロヒドロールから得られるアルミナ結合剤を含むＦＣＣ触媒と比較して、ＦＣＣ工程時のボトム分解の増大と、コーク生成の減少を呈する。
【００１２】
この粒状組成物は、一般に、複数の無機金属酸化物粒子と、無機金属酸化物粒子を結合し、無機金属酸化物粒状組成物を形成するのに充分な量の硫酸アルミニウムを含んでなる水性スラリーを噴霧乾燥することにより製造される。その後、この粒状組成物を水性塩基中で再スラリー化して、全部もしくは実質的に全部の硫酸イオンが除去され、それによりアルミナ含有結合剤が形成される。
【００１３】
したがって、本発明の利点は、硫酸アルミニウムから得られる結合剤により結合された経済的な粒状無機金属酸化物組成物を提供することである。
【００１４】
本発明の利点は、また、硫酸アルミニウムから得られる結合剤により結合された経済的な触媒組成物を提供することである。
【００１５】
本発明のもう一つの利点は、接触分解条件下で良好な磨減性を有する経済的な流動接触分解触媒組成物を提供することである。
【００１６】
もう一つの利点は、接触分解条件下でボトム分解が増大し、コーク生成が減少する流動接触分解触媒組成物を提供することである。
【００１７】
本発明の更なる利点は、硫酸アルミニウムから製造される結合剤により結合された粒状無機金属酸化物組成物を製造する方法を提供することである。
【００１８】
本発明の更なる利点は、硫酸アルミニウムから得られるアルミナ結合剤を用いて経済的な粒状無機金属酸化物触媒組成物を製造する方法を提供することである。
【００１９】
本発明のもう一つの利点は、ＦＣＣ工程時に良好な磨減性、ボトム分解の増大、およびコーク生成の減少を呈する、経済的な流動接触分解触媒組成物を製造する方法を提供することである。
【００２０】
本発明の利点は、また、本発明による組成物および方法を用いて改善されたＦＣＣ法を提供することである。
【００２１】
本発明のこれらの局面と他の局面を下記に更に詳細に説明する。
【発明を実施するための形態】
【００２２】
本発明の粒状組成物は、一般に、複数の無機金属酸化物粒子と、硫酸アルミニウムから得られるアルミナ結合剤を含んでなる。予期に反して、低コストの硫酸アルミニウムを結合剤源として使用することによって、有用な触媒もしくは触媒担体となるのに充分な磨減性を有する粒状無機金属酸化物組成物が得られる。
【００２３】
本発明の粒状組成物は、一般に、複数の無機金属酸化物粒子と硫酸アルミニウムを含有する水性スラリーを形成することにより製造される。このスラリーは、無機金属酸化物粒子を硫酸アルミニウムの水溶液の中に直接に混合すること、または別個に、無機金属酸化物粒子の水性スラリーと硫酸アルミニウムの水溶液を予備形成し、その後スラリーを混合して、無機金属酸化物粒子と硫酸アルミニウムを含有する水性スラリーを形成することにより形成され得る。
【００２４】
場合によっては、この水性スラリーをミル掛けして、均質もしくは実質的に均質なスラリーを得、このスラリーのすべての固体成分が約２０ミクロン未満の平均粒子サイズを有することを確保する。別法としては、このスラリーの成分はスラリーの形成前にミル掛けされ得る。
【００２５】
この後、無機金属酸化物および硫酸アルミニウム含有水性スラリーは、慣用の噴霧乾燥法を用いて噴霧乾燥にかけられる。噴霧乾燥時、このスラリーは、硫酸アルミニウムにより結合された複数の無機金属酸化物粒子を含んでなる複合無機金属酸化物粒状組成物に変換される。この噴霧乾燥された組成物は、通常、約４０から約１５０ミクロンのオーダーの平均粒子サイズを有する。
【００２６】
噴霧乾燥に続いて、この粒状組成物は場合によってはカ焼（ｃａｌｃｉｎｅｄ）される。一般に、この粒状組成物は、約１５０℃から約６００℃の範囲の温度で約２時間から約１０分間カ焼される。
【００２７】
カ焼の前もしくは後に、無機金属酸化物粒状組成物を処理して、全部もしくは実質的に全部の硫酸イオンを除去し得る。本発明の目的には、用語「実質的に全部」は、本発明における硫酸イオンの除去に関する場合、１０重量％未満の、好ましくは６重量％未満の、更に好ましくは４重量％未満の硫酸イオンが最終粒状組成物中に残存する程度で粒状組成物から硫酸イオンを除去することを示すようにこの明細書中では使用される。硫酸イオンの除去は、塩基、例えば水酸化アンモニウム、水酸化ナトリウム、水酸化カリウム、およびこれらの混合物を水溶液中で約７から約１３の、好ましくは約７．５から約１１のｐＨを維持するのに充分な量で含有する水溶液中で粒状組成物を再スラリー化することにより行われ得る。硫酸イオンを除去することによって、硫酸アルミニウムから得られるアルミナを含む結合剤がもたらされる。
【００２８】
再スラリー工程時の温度は、通常、約１℃から約１００℃の範囲である。好ましくは、この温度は、約１分間から約３時間約４℃から約７５℃で維持される。
【００２９】
その後、得られる粒状組成物を処理して、イオン交換および／または引き続いての洗浄段階によりいかなる残存アルカリ金属イオンも除去し得る。このイオン交換段階は、通常、水および／または硫酸アンモニウム溶液などのアンモニウム塩水溶液および／または希土類塩化物溶液などの多価金属溶液を用いて行われる。通常、これらのイオン交換溶液は、約０．１から約３０重量パーセントの溶解塩を含有する。所望の程度のアルカリ金属酸化物除去の達成には、多重のイオン交換がメリットがあるということがしばしば見出されている。通常、このイオン交換は、約５０℃から約１００℃のオーダーの温度で行われる
。
【００３０】
イオン交換に引き続いて、この触媒成分を通常、水により洗浄して、可溶性不純物レベルを望ましいレベルまで低下させる。
【００３１】
イオン交換および／または洗浄に引き続いて、この粒状組成物を通常約１００℃から約２００℃の範囲の温度で乾燥して、これらの水分含量を望ましいレベル、通常約３０重量パーセント以下に低下させる。
【００３２】
本発明の実施で使用される硫酸アルミニウムは、商用源から容易に入手可能な任意の硫酸アルミニウムであり、通常、式Ａｌ２（ＳＯ４）３を有する。本発明で有用な硫酸アルミニウム水溶液は、固体硫酸アルミニウムを水に溶解することにより製造され得る。通常、この硫酸アルミニウム溶液は、約４から約９重量％のアルミナを含有する。本発明の粒状組成物は、全部もしくは実質的に全部の硫酸イオンを除去することにより硫酸アルミニウムから得られるアルミナにより結合される。通常、本発明の粒状組成物は、硫酸アルミニウムから得られる少なくとも５重量％のアルミナを含んでなる。本発明の好ましい態様においては、本発明の粒状組成物は、硫酸アルミニウムから得られる約５から約２５重量％のアルミナを含んでなる。本発明のなお更に好ましい態様においては、本発明の粒状組成物は、硫酸アルミニウムから得られる約６から約１８重量％のアルミナを含んでなる。本発明の最も好ましい態様においては、本発明の粒状組成物は、硫酸アルミニウムからの約７から約１５重量％のアルミナを含んでなる。
【００３３】
本発明の組成物の製造に有用な無機金属酸化物材料は、最終組成物の意図された使用により充分な性質と安定性を有する任意の無機金属酸化物材料であり得る。一般に、好適な無機金属酸化物材料は、シリカ、アルミナ、シリカ−アルミナ、周期率表の新表記法の３、４、５、６、７、８、９、１０、１１、１２族から選択される遷移金属の酸化物、希土類金属の酸化物、アルカリ土類金属の酸化物、およびこれらの混合物からなる群から選択されるものを含む。好ましい遷移金属酸化物は、限定ではないが、鉄、亜鉛、バナジウムの酸化物、およびこれらの混合物を含む。好ましい希土類酸化物は、限定ではないが、セリア、イットリア、ランタナ、プラセオジミア（ｐｒａｅｓｏｄｅｍｉａ）、ネオジミア、およびこれらの混合物を含む。好ましいアルカリ土類酸化物は、限定ではないが、カルシウム、マグネシウムの酸化物、およびこれらの混合物を含む。当業者ならば理解するように、本発明の組成物の製造に使用される所定の無機金属酸化物材料の量は、最終組成物の意図された使用に依存して変わる。本発明の組成物を接触分解触媒として使用する場合には、この無機金属酸化物材料は、この明細書中下記で述べるようにゼオライトを含んでなり得る。
【００３４】
当業者ならば理解するように、本発明による金属酸化物組成物は、意図された使用に依存して種々の粒子サイズを有する。しかしながら、通常、本発明の金属酸化物組成物は、約４０から約１５０ミクロン、好ましくは約６０から約１２０ミクロンの範囲の平均粒子サイズを有する。
【００３５】
有利なこととしては、本発明の金属酸化物組成物は、良好な磨減抵抗度を呈する。通常、本発明による組成物は、３０未満の、好ましくは２０未満のダビソン磨減インデックス（ＤＩ）を有する。
【００３６】
本発明による粒状組成物は、特に触媒および／または触媒担体として種々の用途において有用であり得る。好ましい態様においては、本発明の粒状組成物は接触分解触媒として有用である。更に好ましい態様においては、本発明の無機金属酸化物組成物は流動接触分解触媒として有用である。
【００３７】
接触分解触媒として使用する場合には、本発明の粒状組成物は、通常、ゼオライト、硫酸アルミニウムから得られるアルミナ結合剤、場合によってはクレイ、およびマトリックス材料を含んでなる。
【００３８】
本発明組成物中で有用なゼオライト成分は、接触分解条件、特に流動接触分解条件下で接触分解活性を有する任意のゼオライトであり得る。通常、このゼオライト成分は、約１０から約１５重量パーセントのＮａ２Ｏを含有する、ナトリウムタイプＹゼオライト（ＮａＹ）などの合成フォージャサイトゼオライトである。あるいは、フォージャサイトゼオライトは、ＵＳＹもしくはＲＥＵＳＹフォージャサイトゼオライトであり得る。ゼオライト成分を触媒中に組み込む前に水熱的もしくは熱的に処理し得るということは本発明の範囲内で意図されている。触媒中に組み込む前にこのゼオライトを部分的にイオン交換して、これらのソーダレベルを低下させ得るということも意図されている。通常、このゼオライト成分は、０．５パーセント以上過剰の、しばしば約３から約６重量パーセントのＮａ２Ｏを含有する部分的にアンモニウム交換されたタイプＹゼオライトＮＨ４ＮａＹを含み得る。更には、このゼオライトは、希土類金属イオン、カルシウム、およびマグネシウムなどの多価金属イオンにより部分イオン交換され得る。このゼオライトは、熱処理および水熱処理の前および／または後でイオン交換され得る。このゼオライトは、金属およびアンモニウムおよび／または酸イオンの組み合わせ物によってもイオン交換され得る。このゼオライト成分は、モルデナイト、ベータゼオライト、およびＺＳＭタイプゼオライトと組み合わせた合成フォージャサイトなどのゼオライトの混合物を含み得るということも意図されている。一般に、このゼオライト分解成分は、分解触媒の約５から約８０重量％を占める。好ましくは、このゼオライト分解成分は、触媒組成物の約１０から約７０重量％、最も好ましくは約２０重量％から約６５重量％を占める。
【００３９】
本発明による接触分解触媒は、クレイを場合によっては含み得る。カオリンが好ましいクレイ成分であるが、ピラード（ｐｉｌｌａｒｄ）クレイおよび／または変成カオリン（例えば、メタカオリン）などの他のクレイは、本発明の触媒に場合によっては包含され得るということも意図されている。使用する場合、このクレイ成分は、通常、触媒組成物の約７５重量％までを、好ましくは約１０から約６５重量％を占める。
【００４０】
本発明の接触分解触媒組成物は、少なくとも１つ以上のマトリックス材料も場合によっては含み得る。本発明の触媒中に場合によっては存在する好適なマトリックス材料は、アルミナ、シリカ、シリカ−アルミナ、および希土類金属と、遷移金属の酸化物を含む。このマトリックス材料は、触媒組成物の約６０重量％までの、好ましくは約５から約４０重量％の量で本発明の触媒中に存在し得る。
【００４１】
分解触媒の粒子サイズおよび磨減性は、接触分解ユニット中の流動化の性質に影響を及ぼし、商用ユニット、特にＦＣＣユニット中での触媒の保持性を決定する。接触分解触媒として使用する場合には、本発明の組成物は、通常、約４０から約１５０μｍの、更に好ましくは約６０から約１２０μｍの平均粒子サイズを有する。本発明の組成物は、ダビソン磨減インデックス（ＤＩ）により測定して良好な磨減性を有する。通常、本発明の組成物は、３０未満の、更に好ましくは２５未満の、最も好ましくは２０未満のＤＩ値を有する。
【００４２】
本発明による接触分解触媒組成物は、最終の接触分解触媒組成物中で、硫酸アルミニウムから得られる少なくとも５重量％の、好ましくは約５から約２５重量％の、最も好ましくは約７から１５重量％のアルミナをもたらすのに充分な量の硫酸アルミニウム、約５から約８０重量部のゼオライト成分、場合によっては約０から約８０重量％のクレイ、およびマトリックス材料を含む水性スラリーから形成される。この水性スラリーをミル掛けし
て、均質もしくは実質的に均質なスラリーを得、このスラリーのすべての固体成分が約２０ミクロン未満の平均粒子サイズを有することを確保する。別法としては、スラリーの形成成分をスラリーの形成前にミル掛けして、２０ミクロン未満の平均粒子サイズを有する固体をスラリー内で得る。その後でこのスラリーを混合して、均質もしくは実質的に均質な水性スラリーを得る。
【００４３】
その後、この水性スラリーを噴霧段階にかけ、スラリーを慣用の噴霧乾燥法を用いて噴霧乾燥する。噴霧乾燥段階時に、このスラリーを硫酸アルミニウムにより結合されるゼオライトを含む粒状固体組成物に転換する。この噴霧乾燥された触媒粒子は、通常、約４０から約１５０ミクロンのオーダーの平均粒子サイズを有する。
【００４４】
噴霧乾燥に続いて、この触媒粒子は、約１５０℃から約６００℃の範囲の温度で約２時間から約１０分間カ焼される。好ましくは、この触媒粒子は、約２５０℃から約４５０℃の範囲の温度で約４０分間カ焼される。
【００４５】
カ焼に続いて、この触媒粒子を塩基水溶液中で再スラリー化して、全部もしくは実質的に全部の硫酸イオンを除去し、触媒粒子中にアルミナを含む結合剤を形成する。この塩基水溶液は、約７から約１３の、好ましくは約７．５から約１１のｐＨを再スラリー段階時に維持するのに充分な量で水と塩基、例えば水酸化アンモニウム、水酸化ナトリウム、水酸化カリウム、およびこれらの混合物を含んでなる。再スラリー段階時の温度は約１℃から約１００℃の範囲であり；好ましくは、この温度は約１分間から約３時間約４℃から約７５℃で維持される。
【００４６】
その後、この触媒粒子を場合によってはイオン交換および／または好ましくは水により洗浄して、過剰のアルカリ金属酸化物と任意の他の可溶性不純物を除去する。洗浄された触媒粒子を慣用の方法、例えば濾過によりスラリーから分離し、通常約１００℃から３００℃の範囲の温度で乾燥して、粒子の水分含量を所望のレベルまで低下させる。
【００４７】
本発明によるＦＣＣ触媒組成物の主要な成分は、ゼオライト、マトリックス材料、場合によってはクレイおよびマトリックス材料、すなわちアルミナ、シリカ、およびシリカ−アルミナを含む。接触分解法で慣用的に使用する他の添加物、例えばＳＯｘ還元添加物、ＮＯｘ還元添加物、ガソリンイオウ還元添加物、ＣＯ燃焼促進剤、軽質オレフィンの製造用の添加物と組み合わせて本発明の触媒組成物を使用し得るということは、更に本発明の範囲内にある。
【００４８】
本発明の分解触媒組成物は、接触分解条件下で炭化水素フィード原料を低分子量化合物に転換するのに特に有用である。本発明の目的には、語句「接触分解条件」は、分解触媒のインベントリーを接触分解工程で循環することを包含し、現在では殆ど必ずＦＣＣ法である通常の接触分解工程の条件を示すのにこの明細書中では使用される。粒子サイズの適切な調整を加えて古い移動床タイプ（ＴＣＣ）分解法で本発明の分解法を使用して、工程の要求に適合させることができるが、便宜上ＦＣＣ法を参照しながら本発明を説明する。触媒インベントリーへの追加または触媒インベントリーとしての本発明の触媒組成物の追加とは別に、工程の運転方法は変わらない。このように、本発明の触媒組成物との組み合わせで、慣用のＦＣＣ触媒、例えば、Ｖｅｎｕｔｏ  ａｎｄ  Ｈａｂｉｂ，Ｆｌｕｉｄ  Ｃａｔａｌｙｔｉｃ  Ｃｒａｃｋｉｎｇ  ｗｉｔｈ  Ｚｅｏｌｉｔｅ  Ｃａｔａｌｙｓｔｓ，Ｍａｒｃｅｌ  Ｄｅｋｋｅｒ，Ｎｅｗ  Ｙｏｒｋ  １９７９，ＩＳＢＮ  ０−８２４７−６８７０−１のセミナー総説、ならびにＳａｄｅｇｈｂｅｉｇｉ，Ｆｌｕｉｄ  Ｃａｔａｌｙｔｉｃ  Ｃｒａｃｋｉｎｇ  Ｈａｎｄｂｏｏｋ，Ｇｕｌｆ  Ｐｕｂｌ．Ｃｏ．Ｈｏｕｓｔｏｎ，１９９５，ＩＳＢＮ  ０−８８４１５−２９０−１などの多数の他の情報源で述べられているようなフォージャサイト分解成分を含むゼオライトベースの触媒が使
用され得る。通常、このＦＣＣ触媒は、結合剤、通常シリカ、アルミナまたはシリカアルミナ、Ｙタイプ酸性ゼオライト活性成分、１つ以上のマトリックスアルミナおよび／またはシリカアルミナ、およびカオリンクレイなどの充填剤からなる。このＹゼオライトは１つ以上の形で存在し得、希土類のいずれかなどの安定化カチオンによる超安定化および／または処理を受けたものであり得る。
【００４９】
用語「接触分解活性」は、炭化水素を低分子量化合物に接触分解条件下で転換するのを接触する能力を示すのにこの明細書中では使用される。
【００５０】
若干簡潔に述べると、ＦＣＣ法は、循環式触媒再循環分解法においてフィード原料を約２０から約１５０μｍの範囲のサイズを有する粒子からなる循環流動型接触分解触媒インベントリーと接触させることにより、重質炭化水素フィード原料を軽質生成物に分解することを包含する。これらの比較的高分子量の炭化水素フィード原料を接触分解することによって、結果として低分子量の炭化水素生成物が製造される。循環式ＦＣＣ法の有意な段階は、次の通りである。
（ｉ）フィードを高温の再生分解触媒源と接触させることによりフィードを接触分解条件で運転されている接触分解域、通常、ライザー分解域で接触分解して、分解生成物と、使用済触媒含有のコークおよびストリップ可能な炭化水素を含む流出物を生成させる。
（ｉｉ）流出物を通常、１つ以上のサイクロン中で分解生成物リッチの蒸気相と使用済触媒を含む固体リッチの相に排出、分離させる。
（ｉｉｉ）蒸気相を生成物として取り出し、ＦＣＣ主蒸留塔と関連の副蒸留塔中で分留して、ガスおよびガソリンを含む液体の分解生成物を形成する。
（ｉｖ）使用済触媒を通常、水蒸気によりストリッピングして、触媒から吸収（ｏｃｃｌｕｄｅｄ）された炭化水素を除去し、その後ストリッピングされた触媒を触媒再生域中で酸化的に再生して、高温の再生触媒を生成し、次に更なる量のフィードを分解するために分解域に再循環させる。
【００５１】
通常のＦＣＣ法は、４８０℃から６００℃の反応温度、６００℃から８００℃の触媒再生温度で行われる。当業界では周知であるように、触媒再生域は単一もしくは多重の反応容器からなり得る。本発明の組成物は、任意の通常の炭化水素フィード原料のＦＣＣ処理で使用され得る。当業者ならば理解するように、本発明の触媒組成物の有用な量は、具体的なＦＣＣ法に依って変わる。通常、使用される組成物の量は、分解触媒インベントリーの少なくとも０．１重量％、好ましくは約０．１から約１０重量％、最も好ましくは約０．５から１００重量％である。
【００５２】
本発明の分解触媒組成物は、分解工程が進行中である間に循環ＦＣＣ触媒インベントリーに添加され得るか、もしくはＦＣＣ運転のスタート時にインベントリー中に存在し得る。この触媒組成物は、分解域もしくはＦＣＣ分解装置の再生域に、またはＦＣＣ法における任意の他の好適な地点において直接に添加され得る。当業者ならば理解するように、分解工程で使用される触媒の量は、分解対象のフィード原料、ＦＣＣＵの運転条件、および所望されるアウトプットなどの要素に依ってユニットごとに変わる。通常、使用される触媒の量は、フィード１ｇ毎に約１ｇから約３０ｇの範囲である。本発明の触媒を使用して、任意の通常の炭化水素フィード原料を分解し得る。本発明の分解触媒組成物は、軽質ないし重質の石油フィード原料の分解に特に有用である。有利なこととしては、本発明のＦＣＣ触媒組成物は、慣用の源、例えばアルミニウムクロロヒドロールから得られるアルミナ結合剤を含有する触媒組成物と比較して、ＦＣＣ工程時にボトム分解の増大、およびコーク生成の減少を呈する。
【００５３】
本発明とこの利点を更に例示するために、次の具体的な実施例を示す。この実施例は、特許請求された発明の具体的な例示として示される。しかしながら、本発明は、実施例で
示される具体的な詳細に限定されないということを理解すべきである。
【実施例】
【００５４】
組成または濃度に言及する実施例ならびに明細書の残りにおけるすべての部数およびパーセントは、特記しない限り重量によるものである。
【００５５】
更には、特定の組の性質、測定の単位、条件、物理的状態またパーセントを表すものなどの本明細書または請求項で示される任意の数の範囲は、このように述べられる範囲の数の任意の下位の組の範囲を含む、このような範囲内に入るいかなる数もこの明細書中に文字通りかつ明瞭に組み込むように意図されている。
【００５６】
実施例１
７．２重量％のアルミナを含有するように作製した、２０８３３ｇの硫酸アルミニウム水溶液中で６７５０ｇ（乾燥基準）のＵＳＹ粉末をスラリー化した。次に、６７５０ｇ（乾燥基準）のカオリンクレイをスラリーに添加した。このスラリーに６０００ｇの水を添加した。次に、このスラリーをミル掛けした。ミル掛けしたスラリーのｐＨは３．２であった。ミル掛けしたスラリーを噴霧乾燥した。４００ｇの噴霧乾燥した材料を３７１℃で４０分間実験室用マッフル焼成した。
【００５７】
１０８０ｇの水と１２０ｇのアンモニア水（２８−３０重量％のＮＨ３を含有する水酸化アンモニウム溶液）を混合し、氷浴を用いて５℃まで冷却した。この冷却したアンモニア溶液に焼成触媒を添加し、１０分間スラリーとした。１０分後のｐＨおよび温度はそれぞれ９および２９℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００５８】
実施例２
７．２重量％のアルミナを含有するように作製した、２０８３３ｇの硫酸アルミニウム水溶液中で６７５０ｇ（乾燥基準）のＵＳＹ粉末をスラリー化した。次に、１５００ｇ（乾燥基準）のベーマイトアルミナを添加した。次に、５２５０ｇ（乾燥基準）のカオリンクレイをスラリーに添加した。このスラリーに４０００ｇの水を添加した。このスラリーをミル掛けした。ミル掛けしたスラリーのｐＨは３．２であった。ミル掛けしたスラリーを噴霧乾燥した。
【００５９】
４００ｇの噴霧乾燥した材料を３７１℃で４０分間実験室用マッフル焼成した。
【００６０】
１０８０ｇの水と１２０ｇのアンモニア水を混合し、氷浴を用いて５℃まで冷却した。この冷却したアンモニア溶液に焼成触媒を添加し、１０分間スラリー化した。１０分後のｐＨおよび温度はそれぞれ８．８および３０℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００６１】
実施例３
７．２重量％のアルミナを含有するように作製した、１６６６７ｇの硫酸アルミニウム水溶液中で５２５０ｇ（乾燥基準）のＵＳＹ粉末をスラリー化した。次に、８５５０ｇ（乾燥基準）のカオリンクレイをスラリーに添加した。このスラリーに１００００ｇの水を添加した。次に、このスラリーをミル掛けした。ミル掛けしたスラリーのｐＨは３．４であった。ミル掛けしたスラリーを噴霧乾燥した。
【００６２】
４００ｇの噴霧乾燥した材料を３７１℃で４０分間実験室用マッフル焼成した。
【００６３】
１１００ｇの水と１００ｇのアンモニア水を混合し、氷浴を用いて５℃まで冷却した。この冷却したアンモニア溶液に焼成触媒を添加し、１０分間スラリー化した。１０分後のｐＨおよび温度はそれぞれ８．６および２５℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００６４】
実施例４
７．２重量％のアルミナを含有するように作製した、１６６６７ｇの硫酸アルミニウム水溶液中で５２５０ｇ（乾燥基準）のＵＳＹ粉末をスラリー化した。次に、１５００ｇ（乾燥基準）のベーマイトアルミナを添加した。次に、８５５０ｇ（乾燥基準）のカオリンクレイをスラリーに添加した。このスラリーに５０００ｇの水を添加した。このスラリーをミル掛けした。ミル掛けしたスラリーのｐＨは３．２であった。ミル掛けしたスラリーを噴霧乾燥した。
【００６５】
４００ｇの噴霧乾燥した材料を３７１℃で４０分間実験室用マッフル焼成した。
【００６６】
１０８０ｇの水と１２０ｇのアンモニア水を混合し、氷浴を用いて５℃まで冷却した。この冷却したアンモニア溶液に焼成触媒を添加し、１０分間スラリー化した。１０分後のｐＨおよび温度はそれぞれ８．８および２５℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００６７】
実施例５
７．２重量％のアルミナを含有するように作製した、１２５００ｇの硫酸アルミニウム水溶液中で３７５０ｇ（乾燥基準）のＵＳＹ粉末をスラリー化した。次に、３７５０ｇ（乾燥基準）のベーマイトアルミナを添加した。このスラリーに１７２４６ｇの水を添加した。次に、６６００ｇ（乾燥基準）のカオリンクレイをこのスラリーに添加した。このスラリーをミル掛けした。ミル掛けしたスラリーのｐＨは３．５であった。ミル掛けしたスラリーを噴霧乾燥した。
【００６８】
４００ｇの噴霧乾燥した材料を３７１℃で４０分間実験室用マッフル焼成した。
【００６９】
１１００ｇの水と１００ｇのアンモニア水を混合し、氷浴を用いて５℃まで冷却した。この冷却したアンモニア溶液に焼成触媒を添加し、１０分間スラリー化した。１０分後のｐＨおよび温度はそれぞれ９．７および１７℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００７０】
実施例６
７．２重量％のアルミナを含有するように作製した、１２５００ｇの硫酸アルミニウム水溶液中で３７５０ｇ（乾燥基準）のＵＳＹ粉末をスラリー化した。次に、３７５０ｇ（乾燥基準）のベーマイトアルミナを添加した。このスラリーに１７２４６ｇの水を添加した。次に、６６００ｇ（乾燥基準）のカオリンクレイをこのスラリーに添加した。このスラリーをミル掛けした。ミル掛けしたスラリーのｐＨは３．５であった。ミル掛けしたス
ラリーを噴霧乾燥した。
【００７１】
８００ｇの水と２００ｇのアンモニア水を混合し、氷浴を用いて５℃まで冷却した。この冷却したアンモニア溶液に焼成触媒を添加し、１０分間スラリー化した。１０分後のｐＨおよび温度はそれぞれ１０．３および１８℃であった。次に、このスラリーを濾過し、７５℃の水でリンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００７２】
実施例７
４０００ｇ（乾燥基準）のＵＳＹ粉末を１０６２４ｇの水中でスラリー化した。このスラリーに７．２重量％のアルミナを含有するように作製した８３３３ｇの硫酸アルミニウム溶液を添加した。次に、２５００ｇ（乾燥基準）のＨｉｐａｌ−３０アルミナ（Ｓｏｕｔｈｅｒｎ  Ｉｏｎｉｃｓ）を添加した。次に、２９００ｇ（乾燥基準）のカオリンクレイをこのスラリーに添加した。このスラリーをミル掛けした。ミル掛けしたスラリーのｐＨは３．６であった。ミル掛けしたスラリーを噴霧乾燥した。
【００７３】
４００ｇの噴霧乾燥した材料を３７１℃で４０分間実験室用マッフル焼成した。
【００７４】
１２００ｇの水と４２．４ｇのＮａＯＨペレットを７５℃で混合した。この溶液に焼成触媒を添加した。触媒添加時、２０％のＮａＯＨ溶液を用いて、８．０−８．５のｐＨを維持した。このｐＨと温度を１０分間維持した。次に、このスラリーを濾過し、７５℃の水によりリンスした。次に、これを（ＮＨ４）２ＳＯ４溶液により７５℃でリンスした。ケーキを７５℃の水により再度リンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００７５】
実施例８
４０００ｇ（乾燥基準）のＵＳＹ粉末を１０５７５ｇの水中でスラリー化した。このスラリーに７．２重量％のアルミナを含有するように作製した８３３３ｇの硫酸アルミニウム溶液を添加した。次に、２５００ｇ（乾燥基準）のＨｉｐａｌ−４０アルミナ（Ｓｏｕｔｈｅｒｎ  Ｉｏｎｉｃｓ）を添加した。次に、２９００ｇ（乾燥基準）のカオリンクレイをこのスラリーに添加した。このスラリーをミル掛けした。ミル掛けしたスラリーのｐＨは３．６であった。ミル掛けしたスラリーを噴霧乾燥した。
【００７６】
４００ｇの噴霧乾燥した材料を３７１℃で４０分間実験室用マッフル焼成した。
【００７７】
１２００ｇの水と４２．４ｇのＮａＯＨペレットを７５℃で混合した。この溶液に焼成触媒を添加した。触媒添加時、２０％のＮａＯＨ溶液を用いて、８．０−８．５のｐＨを維持した。このｐＨと温度を１０分間維持した次に、このスラリーを濾過し、７５℃の水によりリンスした。次に、これを（ＮＨ４）２ＳＯ４溶液により７５℃でリンスした。ケーキを７５℃の水により再度リンスした。次に、希土類塩化物溶液を４．９のｐＨおよび７５℃の温度で用いて、この材料を希土類によりイオン交換した。最終的に、これを濾過し、熱水でリンスし、オーブン乾燥した。得られる材料の性質を下記の表１に示す。
【００７８】
【表１】
2009542428.tif 000002
【００７９】
実施例９
上記の実施例１−６からの試料を流動床中１００％蒸気環境において８１５℃で４時間
不活性化した。この明細書中下記に述べる不活性化法を用いて、実施例７および８からの試料を２０００ｐｐｍのＮｉおよび３０００ｐｐｍのＶの存在において不活性化した。
【００８０】
この試料を４００゜Ｆで１時間、次に１１００゜Ｆで３時間加熱した。冷却後、ナフテン酸塩からの２０００ｐｐｍのＮｉおよび３０００ｐｐｍのＶをインシピエント・ウエットネス法により含浸させた。次に、この試料を４００゜Ｆで１時間、次に１１００゜Ｆで３時間加熱した。次に、１００ｇの含浸試料を１／２インチ長さ×１．１８インチ直径の石英反応管２５に装填する。窒素パージ下で反応器を２ １／２時間にわたって室温から１４４０゜Ｆまで加熱し、平衡させる。蒸気を開始し、最初の５分の間に温度を１４５０゜Ｆまで上昇させる。
【００８１】
１４５０゜Ｆ、５０重量％の蒸気、０ｐｓｉｇ、５０重量％の窒素の１０分間のパージ、次に１０分間の５０重量％のＳＯ２（４０００ｐｐｍ）含有空気流、次に５０重量％の窒素の１０分間のパージ、次にＮ２中５％のプロピレンの５０重量％の１０分間の流れからなる３０回のサイクルを伴う２０時間の条件でこの試料を蒸気不活性化した。終わりに反応器をＮ２パージにより冷却する。
【００８２】
反応器温度５２７℃および触媒：オイル比４において固定床ＭＡＴ反応器（ＡＳＴＭ＃Ｄ−３９０７−９２）を用いて、不活性化された触媒試料を炭化水素フィードの分解能力について試験した。試験に使用したフィードの性質を下記の表２に示す。各試料の炭化水素フィード分解活性を下記の表３に示す。
【００８３】
【表２】
2009542428.tif 000003
【００８４】
【表３】
2009542428.tif 000004
【００８５】
実施例１０
下記の表４に示す性質を有する、実施例２で述べたように作製した触媒材料およびアルミニウムクロロヒドロール結合触媒のＵｌｔｉｍａ  ２０５６（Ｗ．Ｒ．Ｇｒａｃｅ  ＆
Ｃｏ．Ｃｏｎｎ．Ｃｏｌｕｍｂｉａ，Ｍａｒｙｌａｎｄから入手）の試料を流動床中１００％蒸気環境において８１５℃で４時間不活性化した。これらの不活性化された試料をＡＣＥ  Ｍｏｄｅｌ  ＡＰ流動床ミクロ活性ユニット（Ｋａｙｓｅｒ  Ｔｅｃｈｎｏｌｏｇｙ，Ｉｎｃ．から入手）中５２７℃で評価した。４、６、および８の触媒：オイル比を用いて、３回のランを各触媒に対して行った。触媒重量を変え、フィード重量を一定に保つことにより、触媒：オイル比を変えた。各ランに対して使用したフィード重量は１．５ｇであり、フィード注入速度は３．０ｇ／分であった。ＡＣＥ試験に使用したフィードの性質を下記の表４および５に示す。
【００８６】
【表４】
2009542428.tif 000005
【００８７】
【表５】
2009542428.tif 000006
【００８８】
ＡＣＥ試験から得られる一定の転化率での収率を下記の表６に示す。実施例２の触媒試料は、慣用のアルミニウムクロロヒドロール結合分解触媒組成物から得られる収率と比較して性能の増強を呈し、すなわち、コーク生成物が低く、ボトム分解が増大する。
【００８９】
【表６】
2009542428.tif 000007
【国際調査報告】
2009542428.tif 000008
2009542428.tif 000009
2009542428.tif 000010